(57)【特許請求の範囲】
【請求項１】
インキ組成物全量に対して、少なくとも着色剤と、酸化チタン１０〜４０重量％と、プロピレングリコールモノメチルエーテル及びエタノールからなり、配合比率が重量比で１：０．２〜２．５である溶剤３０〜７０重量％と、ポリビニルブチラール樹脂１〜１０重量％およびケトン樹脂５〜３５重量％とを含有することを特徴とする油性インキ組成物。
【請求項２】
更に、アミノ変性シリコーン、ポリエーテル変性シリコーン、アルキル変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性変性シリコーン、異種官能基変性シリコーン、メチルスチリル変性シリコーン、高級脂肪酸エステル変性シリコーン、高級アルコキシ変性シリコーン、高級脂肪酸含有変性シリコーン、フッ素変性シリコーンから選ばれる少なくとも１種の変性シリコーンを含有する請求項１記載の油性インキ組成物。
【請求項３】
請求項１または２の何れか一つに記載の油性インキ組成物が充填されていることを特徴とする筆記具。
【請求項４】
前記筆記具は、油性インキ組成物を収容するインキタンクを有する筆記具本体のインキタンク開口部に弁機構を介してペン芯を装備してなる筆記具である請求項３記載の筆記具。
【発明の詳細な説明】
【技術分野】
【０００１】
本発明は、油性インキ組成物及びそれを用いた筆記具に関し、更に詳しくは、塗膜（描線）光沢性、描線定着性、描線の乾燥性及びインキの経時安定性に優れた油性インキ組成物及びそれを用いた筆記具に関する。
【背景技術】
【０００２】
従来より、油性インキ組成物を充填してなるペイントマーカー等を含む油性マーキングペンは、紙の他、プラスチック面、樹脂フィルム面、金属面などのインキ非吸収面にも筆記ができるものであり、今までに数多くのものが知られている。
【０００３】
この筆記具に用いる油性インキ組成物としては、例えば、炭素数１〜３の脂肪族低級アルコール及び炭素数２又は３のグリコールと炭素数１〜３の脂肪族低級アルコールとのモノエーテルよりなる群から選ばれる少なくとも１種の有機溶剤に、ケトン樹脂及びアルキルフェノール樹脂から選ばれる少なくとも１種の樹脂を溶解させると共に、酸化チタンと、微粉末シリカ及び微粉末炭酸マグネシウムよりなる群から選ばれる少なくとも１種の添加剤とを分散させてなる筆跡の定着性に優れた油性白色マーキングペン用インキ組成物（特許文献１参照）が知られている。
【０００４】
また、直液式バルブ筆記具に使用するインキであり、揮発性溶剤と５〜３０重量％の定着剤と、８〜２０重量％の顔料を少なくとも含み、２０℃での粘度が３０〜２０００ｍＰａ・ｓである筆記具用インキ（特許文献２参照）、更に、着色剤と、プロピレングリコールモノメチルエーテル、ジプロピレングリコールモノメチルエーテル、炭素数４以下の脂肪族アルコールから選ばれる１種又は複数の溶剤と、前記溶剤に可溶であり、互いに相溶しない、親水基を有する樹脂及び疎水基を有する樹脂とより少なくともなる油性インキ（特許文献３参照）が知られている。
【０００５】
しかしながら、上記特許文献１〜３に記載される油性インキ組成物では、未だプラスチック面、樹脂フィルム面などのインキ非吸収面に対して、塗膜光沢性が劣ったり、描線定着性が悪かったりする課題を有するものであり、更に、上記特許文献１では、描線が凹状になり、乾燥性が悪い点に課題があり、また、上記特許文献２及び３では、隠蔽性を有する酸化チタンを含有しないため、鮮明かつ明瞭な描線を得ることができないという課題があるのが現状である。
【特許文献１】特開平６−３１３１４０号公報（特許請求の範囲、実施例等）
【特許文献２】特開２００２−１６１２２７号公報（特許請求の範囲、実施例等）
【特許文献３】特開平４−１３９２７３号公報（特許請求の範囲、実施例等）
【発明の開示】
【発明が解決しようとする課題】
【０００６】
本発明は、上記従来技術の課題及び現状等に鑑み、これを解消しようとするものであり、鮮明かつ明瞭な描線を得ることができ、塗膜（描線）光沢性、描線定着性、描線の乾燥性及びインキの経時安定性に優れた油性インキ組成物及びそれを用いた筆記具を提供することを目的とする。
【課題を解決するための手段】
【０００７】
本発明者らは、上記従来の課題等を解決するために、鋭意検討した結果、少なくとも着色剤と、酸化チタンと、特定の組み合わせからなる溶剤と、ポリビニルブチラール樹脂と、ケトン樹脂とを含有せしめることにより、上記目的の油性インキ組成物及びそれを用いた筆記具が得られることを見い出し、本発明を完成するに至ったのである。
【０００８】
すなわち、本発明は、次の（１）〜（６）に存する。
（１）  少なくとも着色剤と、酸化チタンと、プロピレングリコールモノメチルエーテル及びエタノールからなる溶剤と、ポリビニルブチラール樹脂と、ケトン樹脂とを含有することを特徴とする油性インキ組成物。
（２）  更に、アミノ変性シリコーン、ポリエーテル変性シリコーン、アルキル変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性変性シリコーン、異種官能基変性シリコーン、メチルスチリル変性シリコーン、高級脂肪酸エステル変性シリコーン、高級アルコキシ変性シリコーン、高級脂肪酸含有変性シリコーン、フッ素変性シリコーンから選ばれる少なくとも１種の変性シリコーンを含有する上記（１）記載の油性インキ組成物。
（３）  プロピレングリコールモノメチルエーテルとエタノールの配合比率が重量比で１：０．２〜２．５である上記（１）又は（２）記載の油性インキ組成物。
（４）  インキ組成物全量に対して、酸化チタン１０〜４０重量％、ポリビニルブチラール樹脂１〜１０重量％、ケトン樹脂５〜３５重量％、溶剤３０〜８５重量％である上記（１）〜（３）の何れか一つに記載の油性インキ組成物。
（５）  上記（１）〜（４）の何れか一つに記載の油性インキ組成物が充填されていることを特徴とする筆記具。
（６）  前記筆記具は、油性インキ組成物を収容するインキタンクを有する筆記具本体のインキタンク開口部に弁機構を介してペン芯を装備してなる筆記具である上記（５）記載の筆記具。
【発明の効果】
【０００９】
本発明によれば、紙の他、ガラス面、樹脂フィルム面などのどの種類のインキ非吸収面にも良好に筆記できると共に、鮮明かつ明瞭な描線を得ることができ、塗膜（描線）光沢性、描線定着性、描線の乾燥性及びインキの経時安定性に優れた油性インキ組成物及びそれを用いた筆記具が提供される。
【発明を実施するための最良の形態】
【００１０】
以下に、本発明の実施形態を詳しく説明する。
本発明の油性インキ組成物は、少なくとも着色剤と、酸化チタンと、プロピレングリコールモノメチルエーテル及びエタノールからなる溶剤と、ポリビニルブチラール樹脂と、ケトン樹脂とを含有することを特徴とするものである。
【００１１】
本発明に用いる着色剤としては、従来より油性インキなどに用いられる着色剤であれば、特に限定されず、慣用されている顔料、染料が挙げられる。
顔料としては、例えば、アゾ系顔料、縮合ポリアゾ系顔料、フタロシアニン系顔料、金属錯塩顔料、チオインジゴ顔料、染料レーキ顔料、蛍光顔料等の有機顔料及びカーボンブラック等の無機顔料が挙げられ、更に、表面を樹脂コーティングで加工した加工顔料、例えば、マイクロリスＡタイプ各種、ＡＳブラック、ＡＳブルー、ＩＫレッド等も使用することができる。
また、染料としては、プロピレングリコールモノメチルエーテル、エタノールに溶解するものであれば、特に限定されず、例えば、アルコール可溶性染料、スピリットソルブル染料等のソルベント染料、ロイコ染料などを挙げることができる。
これらの着色剤は、単独で又は２種以上混合して使用することもできる。
これらの着色剤の含有量は、インキ組成物全量に対して、合計で０．０５〜１０重量％（以下、単に「％」という）、更に好ましくは、０．１〜５重量％含むことが望ましい。
これらの着色剤が０．０５％未満では、描線濃度等で薄くなる等の弊害が発生し、１０重量％より多く含むと、流動性や溶解成分の溶解性が悪くなり、保存安定性が悪くなり、好ましくない。
【００１２】
本発明に用いる酸化チタンは、黒画用紙等のような色画用等の着色吸収性筆記面、並びに、プラスチック面、樹脂フィルム面、金属面、ガラス面などのインキ非吸収面に隠蔽性良く、鮮明かつ明瞭な描線を得るために使用するものである。
用いることができる酸化チタンとしては、油性インキ用の顔料等として用いられているものであれば、特に限定されるものではない。
具体的には、クロノスＫＲ−２７０、同ＫＲ−３１０、同ＫＲ−３８０（以上、チタン工業社製）、Ｔｉ−Ｐｕｒｅ  Ｒ−９００、同Ｒ−９０２、同Ｒ−７００（以上、デュポン社製）、ＪＲ−６０２、ＪＲ−７０１、ＪＲ−８００（以上、テイカ社製）等が挙げられる。
なお、本発明の油性インキ組成物が白色の油性インキ組成物であれば、上記着色剤を含有することなく（０％で）、白色顔料である当該酸化チタンで代用することができる。
【００１３】
この酸化チタンの含有量は、インキ組成物全量に対して、好ましくは、１０〜４０％、更に好ましくは、１５〜３０％が望ましい。
この酸化チタンの含有量は、１０％未満であると、隠蔽率が低下し、鮮明かつ明瞭な描線を得ることができず、一方、４０％を超えると、光沢性度が低下すると共に、凝集したり、インキ経時安定性が悪化するため、好ましくない。
【００１４】
本発明に用いる溶剤は、プロピレングリコールモノメチルエーテル（ＰＧＭ）及びエタノールからなるものである。
本発明において、上記２種の溶剤を併用する理由は、粘度調整と染料の溶解促進、顔料等の分散調整、インキの乾燥性調整、ペン先からのインキ吹き出し抑制、ペン先ドライアップを抑制するために含有するものである。
なお、ＰＧＭ単独含有では描線乾燥性が著しく劣り、また、エタノール単独含有では、インキタンクの内部圧力上昇により吹き出し、キャップなしの時にペン先ドライアップとなり、好ましくない。また、他の溶剤、例えば、一般的な速乾性マーキングペンに使用されるトルエン、キシレンなどを用いた場合には、ポリ塩化ビニル製や発泡スチロール製のものに筆記した場合、被筆記面を侵したり、筆跡が乾燥しないといった問題等を有するため、好ましくない。
【００１５】
これらの溶剤の合計含有量は、インキ組成物全量に対して、好ましくは、３０〜８５％、更に好ましくは、４５〜７０％が望ましい。
この溶剤の含有量が、３０％未満であると、乾燥性が低下し、インキ粘度も低下することとなり、一方、８５％を超えると、滲みやすくなり、また、ペン先のドライアップが起こるため、好ましくない。
【００１６】
本発明において、描線乾燥性、インキ吹き出し抑制、ペン先ドライアップ等の点から、特に、上記ＰＧＭとエタノールの配合比率は、重量比でＰＧＭ１に対して、０．２〜２．５とすることが望ましく、更に好ましくは、ＰＧＭ１に対して、０．５〜１．０とすることが望ましい。
【００１７】
本発明に用いるポリビニルブチラール樹脂（ＰＶＢ樹脂）は、上記溶剤に溶解するものであり、酸化チタンの分散性向上、被吸収面への定着後の被膜強度が強く、耐摩擦強度が優れるために用いるものである。
用いることができるＰＶＢ樹脂としては、好ましくは、平均重合度２００〜１０００のものが望ましく、例えば、デンカブチラール＃２０００−１、＃２０００−２、＃２０００−Ｄ、＃３０００−１、＃３０００−２、＃３０００−４、＃３０００−Ｋ、＃４０００−１、＃４０００−２、＃５０００−Ｓ（以上、電気化学工業社製）、エスレックＢＬ−１、ＢＬ−１Ｈ、ＢＬ−２、ＢＬ−３、ＢＬ−Ｓ、ＢＸ−Ｌ、ＢＭ−１、ＢＭ−２、ＢＭ−５、ＢＭ−Ｓ、ＢＨ−３、ＢＸ−１、ＢＸ−７（以上、積水化学工業社製）などが挙げられ、これらは単独で、又は２種以上を混合して使用することができる。
【００１８】
これらのＰＶＢ樹脂の含有量は、インキ組成物全量に対して、１〜１０％、好ましくは、２〜８％、更に好ましくは、３〜６％の範囲とすることが望ましい。
このＰＶＢ樹脂の含有量が１％未満であると、酸化チタン（顔料）の分散が不安定となり、逆に、１０％を越えると、インキ流出量の低下、レベリング性の低下、インキ全体の粘度が高くなり、好ましくない。
【００１９】
本発明に用いるケトン樹脂は、白化現象もなく、固着性及び塗膜光沢性の向上のために用いるものである。
用いることができるケトン樹脂としては、上記溶剤に溶解するケトン樹脂であれば、特に限定されず、例えば、ハイラック１１０Ｈ（日立化成社製）、ハロン８０、同１１０（以上、本州化学社製）、ケトンレジンＫ−９０（荒川化学工業社製）などが挙げられ、これらは単独で、又は２種以上を混合して使用することができる。
【００２０】
これらのケトン樹脂の含有量は、インキ組成物全量に対して、５〜３５％、好ましくは、５〜３０％、更に好ましくは、１０〜２５％の範囲とすることが望ましい。
このケトン樹脂の含有量が５％未満であると、固着性が低下し、逆に、３５％を越えると、インキ全体の粘度が高くなり、好ましくない。
【００２１】
本発明において、好ましくは、更なる塗膜（描線）光沢性、描線定着性、描線乾燥性の向上の点から変性シリコーンを含有することが望ましい。
用いることができる変性シリコーンとしては、例えば、アミノ変性シリコーン、ポリエーテル変性シリコーン、アルキル変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性変性シリコーン、異種官能基変性シリコーン、メチルスチリル変性シリコーン、高級脂肪酸エステル変性シリコーン、高級アルコキシ変性シリコーン、高級脂肪酸含有変性シリコーン、フッ素変性シリコーンが挙げられ、これらは単独で、又は２種以上を混合して使用することができる。
こららの変性シリコーンの中で、更に好ましくは、塗膜（描線）光沢性、描線定着性、描線乾燥性の更なる向上の点から、ポリエーテル変性シリコーン、アルキル変性シリコーン、アミノ変性シリコーンが望ましく、特に好ましくは、ポリオキシアルキレン変性ポリシロキサンなどのポリエーテル変性シリコーンが望ましい。
具体的には、Ｌ−７２０，ＦＺ−２１０４、ＦＺ−２１９１（以上、日本ユニカー社製）、ＫＰ−３１６、ＫＰ−３１６Ａ（以上、信越シリコーン社製）、ＴＳＦ４４４０、ＴＳＦ４４４５（以上、東芝シリコーン社製）として市販されているポリエーテル変性シリコーンシリコーン（ポリオキシアルキレン変性ポリシロキサン）、ＴＳＦ４４２１、ＴＳＦ４４２２（以上、東芝シリコーン社製）として市販されているアルキル変性シリコーン、ＴＳＦ４７００、ＴＳＦ４７０１（以上、東芝シリコーン社製）、ＫＰ−３５６、ＫＰ−３５７（以上、信越シリコーン社製）として市販されているアミノ変性シリコーンなどが挙げられる。
【００２２】
これらの変性シリコーンの含有量は、インキ組成物全量に対して、０．０１〜２％、好ましくは、０．０１〜１．５％、更に好ましくは、０．０２〜０．０８％の範囲とすることが望ましい。
この変性シリコーンの含有量が０．０１％未満であると、含有せしめる更なる効果がなく、逆に、２％を越えると、海縞現象が生じたり、固着性が低下したりし、好ましくない。
【００２３】
本発明では、上記各成分の他、本発明の効果を損なわない範囲で、任意成分（添加剤）を含有することができる。油性インキ組成物の任意成分としては、例えば、アニオン系、ノニオン系、カチオン系などの界面活性剤、乾燥防止剤、防錆剤、防黴剤、沈降抑制剤などを適宜必要に応じて含有することができる。
【００２４】
本発明において、インキの粘度は、ペン先からのインキの漏出を防止せしめ、筆記感の向上の点から、２５℃において８ｍＰａ・ｓｅｃ〜４０ｍＰａ・ｓｅｃに調整することが好ましく、更に好ましくは、１０ｍＰａ・ｓｅｃ〜３０ｍＰａ・ｓｅとすることが望ましい。
この粘度が４０ｍＰａ・ｓｅｃを越えて粘度が高くなると、筆感が重くなり、滑らかに書きづらくなり、逆に、５ｍＰａ・ｓｅｃ未満であると、著しいペン先での顔料沈降、滲み等があり、好ましくない。
【００２５】
本発明の油性インキ組成物は、上記各成分を用いて従来公知の油性インキ組成物の製造方法を適用して製造することができる。すなわち、酸化チタン、着色剤、樹脂、溶剤、添加剤を分散混合機、撹拌機を用いて、混合することによって目的の油性インキ組成物を得ることができる。
なお、製造時、染料などの固形物を溶解させるために加熱することや、有機顔料などの粗大粒子を除去するためにフィルター、遠心分離機等を用いることなど必要に応じて使用できる。
【００２６】
本発明において、上記構成の油性インキ組成物を充填する筆記具の構造としては、上記油性インキ組成物が充填され本発明の効果が発揮できるように筆記できるものであれば、特に限定されるものではない。
好ましくは、油性インキ組成物を収容するインキタンクを有する筆記具本体のインキタンク開口部に弁機構を介してペン芯（ペン先）を装備してなる筆記具が挙げられる。
具体的には、図１〜図６に示される各実施形態の筆記具が挙げられる。
【００２７】
図１及び図２は、本発明の第１実施形態を示す筆記具である。この第１実施形態の筆記具Ａは、上記構成の油性インキ組成物を収容するインキタンクを兼用する筆記具本体１０と、該インキタンク１０の開口部１１に弁機構２０を介してペン先となる繊維束芯又は焼結体からなるペン芯３０が先軸４０下に装備してなるものである。１５は、撹拌ボールであり、５０はキャップ体である。なお、弁機構２０は、弁棒２１と、弁座２２と、上記弁棒２１を弁座２２方向に付勢して当該弁機構２０を閉塞状態にしておくバネ部材２３とから構成されている。
筆記に際しては、ペン芯３０を筆記面に対して押圧すると、弁機構２０が開き、インキタンク１０からペン芯３０に油性インキ組成物が含浸して筆記することができるものである。
【００２８】
図３及び図４は、本発明の第２実施形態を示す筆記具である。なお、上記第１実施形態の筆記具Ａと同様の構造、作用等をするものは同一符号を付けてその説明を省略する（以下の実施形態においても同様）。
この第２実施形態の筆記具Ｂは、目的とする筆記描線の太さが異なる点でのみ上記第１実施形態の筆記具Ａと異なるものであり、筆記具Ａと同様に使用される。なお、上記
【００２９】
図５及び図６は、本発明の第３実施形態を示す筆記具である。この第３実施形態の筆記具Ｃは、筆記具本体１０と弁機構２０との組み合わせ部分に、油性インキ又は溶剤により膨潤する材料、例えば、ポリエチレン部材、ナイロン部材、熱可塑性エラストマーの少なくとも１種からなるパッキン部材２５が取り付けられて、該膨潤材料の伸縮によって当該組み合わせ部分の気密性を高めて揮発性を有する油性インキ組成物の当該部分からの漏れを防止して優れたシール効果を発揮せしめる点でのみ上記第１実施形態の筆記具Ａと異なるものであり、筆記具Ａと同様に使用される。
【００３０】
このように構成される本発明の油性インキ組成物では、少なくとも着色剤と、酸化チタンと、プロピレングリコールモノメチルエーテル及びエタノールからなる溶剤と、ポリビニルブチラール樹脂と、ケトン樹脂と、変性シリコーンとを含有することにより、初めて、紙の他、ガラス面、樹脂フィルム面などのどの種類のインキ非吸収面にも良好に筆記できると共に、鮮明かつ明瞭な描線を得ることができ、塗膜（描線）光沢性、描線定着性、描線の乾燥性及びインキの経時安定性に優れたものとなる。
また、本発明の筆記具では、上記優れた効果を有する油性インキ組成物が充填されてなる筆記具が得られるものとなる。
【実施例】
【００３１】
次に、実施例及び比較例により本発明を詳細に説明するが、本発明は下記実施例に限定うるものではない。
【００３２】
〔実施例１〜６及び比較例１〜７〕
下記表１に示す配合組成で、ビーズミルを用いて分散せしめて各油性インキ組成物を調製した。
得られた各インキ組成物の２５℃の粘度は、コーンプレート型粘度計（株式会社トキメック製：ＴＶ−２０タイプ）で測定した。
また、各油性インキ組成物を下記構成及び図３及び図４に示す筆記具のインキタンクに充填し、下記各評価方法により、塗膜（描線）光沢性、定着性、乾燥性（ＰＥＴフィルム、ガラス板）、インキ吹き出し抑制について評価した。また、インキ経時安定性については、下記評価方法により評価した。
これらの結果を下記表１及び表２に示す。
【００３３】
〔筆記具の構成〕
図３及び図４に示す筆記具を用いた。
インキタンク内容量：６．５ｍｌ
ペン先構成：アクリル繊維芯、直径５ｍｍ
【００３４】
（塗膜光沢性の評価方法）
２５℃−湿度６５％条件下で、ＰＥＴフィルム上に上記構成の筆記具を用いて筆記し、筆記した塗膜（描線）をデジタル光沢性度計（スガ試験機社製）を用いて下記評価基準で評価した。光沢性度の数値が高いほど塗膜光沢性に優れていることを示す。
評価基準：
◎：９０以上
○：８０以上９０未満
△：７０以上８０未満
×：７０未満
【００３５】
（定着性の評価方法）
２５℃−湿度６５％条件下で、ＰＥＴフィルム上に上記構成の筆記具を用いて筆記し、１時間後、描線が完全に乾燥した後、水を貯めた水槽内にＰＥＴフィルムを２４時間浸漬した後、、引き上げ、綿棒にて擦過試験にて描線の剥離などを下記評価基準で評価した。
評価基準：
◎：浸漬後、描線の判読は可能で、擦過試験でも剥離しなかった。
○：浸漬後、描線の判読は可能であったが、擦過試験で剥離した。
△：浸漬後、描線の判読は一部不可であり、擦過試験で剥離した。
×：浸漬前の綿棒による擦過試験で剥離した。
【００３６】
（乾燥性の評価方法）
２５℃−湿度４０％条件下で、ＰＥＴフィルム、ガラス板（厚さ５ｍｍ）の被筆記物に対し直線筆記（長さ２５ｃｍ）を行い、所定時間毎にその筆記描線に紙と５００ｇの重りを載せ、転写しなくなった時間（秒）を測定した。この時間が短いほど、乾燥性に優れる。
【００３７】
（インキ吹き出し性の評価方法）
２５℃−湿度６５％条件下で、ペン先にインキを十分に満たした後、１００回ポンピングした際のペン先からの吐出されるインキ量を測定し、下記評価基準で評価した。インキ量が少ないほどインキ吹き出し抑制に優れていることを示す。
評価基準：
◎：０．５ｇ未満
○：０．５ｇ以上１．０ｇ未満
△：１．０ｇ以上２．０ｇ未満
×：２．０ｇ以上
【００３８】
（インキの経時安定性の評価方法）
各油性インキ組成物をガラス瓶に入れ、蓋をして、５０℃の条件下で、１ケ月放置した後のインキの状態を下記下記評価基準で評価した。
評価基準：
◎：粘度も塗膜の光沢度を良好である。
○：粘度は安定しているが、光沢度が下がった。
△：粘度はやや安定しているが、光沢度が下がった。
×：粘度も光沢度も下がった。
【００３９】
【表１】
0004776161.tif 000002
【００４０】
【表２】
0004776161.tif 000003
【００４１】
上記表１及び２中の＊１〜＊８は、下記のとおりである。
＊１：オリエント化学社製
＊２：オリエント化学社製
＊３：Ｔｉ−Ｐｕｒｅ  Ｒ−９００、デュポン社製
＊４：平均重合度４５０のポリビニルブチラール（ＢＬ−２、積水化学社製）
＊５：ケトンレジンＫ−９０、荒川化学工業社製
＊６：ポリエーテル変性シリコーン（ポリオキシアルキレン変性シリコーン、Ｌ−７２０、日本ユニカー社製）
＊７：ジョンクリル６１、ションソン社製
＊８：ヒタトール１５００、日立化成社製
【００４２】
上記表１及び表２の結果から明らかなように、本発明範囲となる実施例１〜８は、本発明の範囲外となる比較例１〜７に較べて、塗膜（描線）光沢性、定着性、乾燥性（ＰＥＴフィルム、ガラス板）、インキ吹き出し抑制、インキ経時安定性の全てに優れていることが判明した。
特に、ポリエーテル変性シリコーンを含有したものは、更に、乾燥性（ＰＥＴフィルム、ガラス板）に優れていることが判明した。
これに対して、比較例１は、ポリビニルブチラール樹脂を含有しない場合であり、比較例２は、ケトン樹脂を含有しない場合であり、比較例３及び比較例４は、プロピレングリコールモノメチルエーテル単独含有、エタノール単独含有の場合であり、比較例５は樹脂としてアルキルフェノール樹脂を用いた場合であり、比較例６は、樹脂としてアクリル樹脂を用いた場合であり、比較例７は溶剤としてｎ−プロピルアルコールを用いた場合であり、これらの場合は、塗膜（描線）光沢性、定着性、乾燥性（ＰＥＴフィルム、ガラス板）、インキ吹き出し抑制、インキ経時安定性の１種以上が劣ることとなり、本発明の効果を発揮できないことが判明した。
【図面の簡単な説明】
【００４３】
【図１】本発明の油性インキ組成物が充填される第１実施形態の筆記具を示す部分縦断面図である。
【図２】図１の要部を示す部分縦断面図である。
【図３】本発明の油性インキ組成物が充填される第２実施形態の筆記具を示す部分縦断面図である。
【図４】図３の要部を示す部分縦断面図である。
【図５】本発明の油性インキ組成物が充填される第３実施形態の筆記具を示す部分縦断面図である。
【図６】図５の要部を示す部分縦断面図である。
【符号の説明】
【００４４】
Ａ  筆記具
１０  筆記具本体
２０  弁機構
２５  パッキン（膨潤材料）
３０  ペン芯
４０  先軸
５０  キャップ体
【図１】
0004776161.tif 000004
【図２】
0004776161.tif 000005
【図３】
0004776161.tif 000006
【図４】
0004776161.tif 000007
【図５】
0004776161.tif 000008
【図６】
0004776161.tif 000009